(57)【特許請求の範囲】
【請求項１】
ソース電極（３）と、ドレイン電極（３）と、ソース電極（３）とドレイン電極（３）の間を接続する、イオンの供給及び／又は排出により電子伝導率が変化する材料から成るチャネル（２）と、ゲート電極（６）に電圧を印加した場合にチャネル（２）とイオンを交換できるように、チャネル（２）と接続されている、ゲート電極（６）と接触するイオン貯留域（５）とを備えた三端子素子であって、
このイオン貯留域（５）が標準状態で固体であり、このイオン貯留域は、イオン価が可変である少なくとも一つの陽イオン又は陰イオンを有することができ、このイオン貯留域（５）がチャネルと酸素イオンを交換できる三端子素子において、
このチャネル（２）の二つの区画が、イオン貯留域（５）と酸素イオンを交換できる障壁によって分離されて、転移温度以下で超伝導であり、特に、これらの区画が、その区画を上に配置した基板と同じ結晶方向を有し得ることを特徴とする三端子素子。
【請求項２】
当該のチャネル（２）がジョセフソン接点として構成され、その弱結合部が当該の障壁であることと、
当該の区画が同じ超伝導材料から構成されているが、異なる結晶方向を有し、そのため、それらの区画の間の粒界が当該の障壁を構成することと、
の中の一つ以上を特徴とする請求項１に記載の三端子素子。
【請求項３】
当該のチャネル（２）が、クプラート、特に、化学式ＲＢａ２Ｃｕ３Ｏ７−ｘのクプラート又は化学式Ｒ２ＣｕＯ４＋ｘのアルカリ土類をドーピングしたクプラートで構成され、ここで、Ｒは希土類金属であるか、或いは希土類金属の組合せであることと、
当該のチャネル（２）が、鉄プニクチド又は鉄オキシプニクチド類から成る材料で構成されることと、
の中の一つ以上を特徴とする請求項１又は２に記載の三端子素子。
【請求項４】
当該のチャネル（２）が、酸素含有量を変えることによって常伝導体から超伝導体に変更できる材料で構成されることを特徴とする請求項１から３までのいずれか一つに記載の三端子素子。
【請求項５】
当該のチャネル（２）が、フッ素含有量を変えることによって常伝導体から超伝導体に変更できる材料で構成されることを特徴とする請求項１から３までのいずれか一つに記載の三端子素子。
【請求項６】
当該のイオン貯留域（５）は、電子伝導率がチャネル（２）よりも少なくとも一桁悪いイオン伝導体（４）を介してチャネル（２）と接続されているか、或いは当該のイオン貯留域（５）が同時にイオン伝導体（４）であることを特徴とする請求項１から５までのいずれか一つに記載の三端子素子。
【請求項７】
当該のイオン伝導体（４）を介してイオンを移動させるための活性化エネルギーが、その移動方向に依存することと、
当該のイオン伝導体（４）の厚さが、イオン貯留域（５）とチャネル（２）の間で電圧を降下させる１００ナノメートル以下であることと、
の中の一つ以上を特徴とする請求項６に記載の三端子素子。
【請求項８】
当該のイオン伝導体（４）が異方性のイオン移動度を有することを特徴とする請求項６又は７に記載の三端子素子。
【請求項９】
当該のチャネル（２）によってブリッジングされたソース電極（３）とドレイン電極（３）の間の間隔が２０ｎｍ〜１０μｍであることと、
当該のチャネル（２）が３〜５０ｎｍの厚さの薄い層として構成されていることと、
の中の一つ以上を特徴とする請求項１から８までのいずれか一つに記載の三端子素子。
【請求項１０】
当該のチャネル（２）の材料は、化学量論的な組成と比べて、チャネル（２）とイオン貯留域（５）の間でイオンを交換できる元素の含有量を増減された材料であることを特徴とする請求項１から９までのいずれか一つに記載の三端子素子。
【請求項１１】
請求項１から１０までのいずれか一つに記載の少なくとも一つの三端子素子を備えた、特に、超伝導量子干渉計又は０．１〜１０ＴＨｚの周波数帯域の電磁放射線用の電波源又は検出器で用いられる量子電子素子。
【発明の詳細な説明】
【技術分野】
【０００１】
本発明は、イオンの移動によってスイッチング可能な三端子素子に関する。
【背景技術】
【０００２】
電気的に消去可能かつプログラミング可能な読出し専用メモリ（ＥＥＰＲＯＭ）は、不揮発性の再書込可能な電子データメモリのスタンダードとして定着している。それらは、通常ゲートが絶縁された多数の電界効果トランジスタを備えている。ゲートに電荷を保存している場合、電界効果トランジスタは導電性であり、それは論理的な１を表す。ゲートが電荷を保存していない場合、電界効果トランジスタは遮断されており、それは論理的な０を表す。障壁によってゲートから絶縁された制御電極に大きな電圧パルスを印加することによって、ＥＥＰＲＯＭに情報を書き込んでいる。それによって、電子が障壁を乗り越えることができて、電荷をゲートに保存するか、或いはゲートから再び取り去ることができる。
【０００３】
如何なる書込プロセスでも、この障壁は大きな負荷を受け、従って、徐々に消耗し、そのため、電界効果トランジスタ当たりの書込プロセス回数が制限されることが欠点である。更に、保存した電荷がトンネルを通って失われる確率がサイズの低下に応じて指数関数的に上昇するので、ＥＥＰＲＯＭの小型化は物理的な限界に突き当たっている。ゲートに移動しなければならない電荷の大きさは、移動できる速度に関する制限要素である。
【０００４】
従って、ＥＥＰＲＯＭに代わる素子として、抵抗変化メモリ（ＲＲＡＭ）が開発されている。ＲＲＡＭは、二つの電極の間に配置された活性材料の電気抵抗が、大きな書込電圧の印加によって少なくとも二つの安定した状態の間で変化し、小さい読出電圧の印加によって計測できることをベースとしている。非特許文献１は、実際の開発状況に関する概略を提供する。
【０００５】
特に、ＲＲＡＭでは、情報を保存して、読み出せる速度と保存した情報の長期安定性との間の目標の競合がこれまで未解決であることが欠点である。
【先行技術文献】
【特許文献】
【０００６】
【特許文献１】欧州特許第１０１２８８５号明細書
【非特許文献】
【０００７】
【非特許文献１】R. Waser, R. Dittmann, G. Staikov, K. Szot, "Redox-Based Resistive Switching Memories Nanoionic Mechanisms, Prospects, and Challenges", Advanced Materials 21 (25-26), 2632-2663 (2009)
【非特許文献２】Divin et al. (Y. Y. Divin, U. Poppe, C. L. Jia, J. W. Seo, V. Glyantsev, "Epitaxial (101) YBa2Cu3O7 thin films on (103) NdGaO3 substrates", Konferenzpaper  "Applied Superconductivity”, Spanien, 14.-17.09.1999)
【発明の概要】
【発明が解決しようとする課題】
【０００８】
以上のことから、本発明の課題は、長期間安定した高速なメモリとして動作する素子を提供することである。
【課題を解決するための手段】
【０００９】
本課題は、本発明の主請求項に基づく三端子素子によって解決される。別の有利な実施形態は、それを参照する従属請求項から明らかとなる。
【００１０】
本発明の範囲内において、三端子素子を開発した。その素子は、ソース電極と、ドレイン電極と、ソース電極とドレイン電極の間を接続する、イオンの供給及び／又は除去によって電子伝導率が変化する材料から成るチャネルとを備えている。
【００１１】
この関係において、電子伝導率とは、場合によっては、個々の電子の場所にクーパー対が発生する、チャネル内に存在する超伝導特性であるとも理解する。本発明の意味においては、ｐ型にドーピングした半導体の正孔の伝導率も電子伝導率であると理解する。
【００１２】
本発明による三端子素子は、ゲート電極と接触するイオン貯留域を備えており、それは、ゲート電極に電圧を印加した場合に、チャネルとイオンを交換できるように、チャネルと接続されている。イオン貯留域とチャネルの間でイオンが移動すると、チャネル内の可動イオンの濃度が変化する。このようなドーピングは、チャネルの伝導率を変化させる。ドーピングの小さい変化は、チャネルの伝導率を何倍も変化させるのに全く充分である。この場合、イオン貯留域は、電子的に導電性である限り、同時にゲート電極としても充分に動作できる。
【００１３】
イオン貯留域とチャネルに存在するイオン全体をイオン貯留域とチャネルに分布させることによって、三端子素子に情報を保存できることが分かった。好適な電圧をゲート電極に印加するでイオンの分布を変化させることによって、本素子に情報を保存できる。ソース電極とドレイン電極の間の電気抵抗を測定することによって、この情報を非破壊的に読み出すことができる。ゲート電極への駆動電圧を取り去ると、イオンがイオン貯留域とチャネルの間を充分に遅く拡散する場合、このメモリは不揮発性となる。
【００１４】
本素子は、デジタル情報を保存、消去並びに上書きできる。そのために、例えば、論理的な１は、チャネルが小さい電気抵抗を有し、所定の読出電圧を印加した場合に大きな電流が流れることができる状態として符号化できる。そして、論理的な０は、チャネルが大きな電気抵抗を有し、そのため、読出電圧を印加しても小さい電流しか流れない状態として符号化できる。しかし、任意の中間値を保存することもできる。そのため、本素子は、例えば、測定データなどのアナログ情報用のメモリとしても適している。
【００１５】
このような形態の保存によって、抵抗変化メモリ（ＲＲＡＭ）の根本的な目標の競合が解決されることが分かった。従来の抵抗変化メモリは二端子素子であり、そのため、同じ電極への電圧の印加によって、情報の保存と読出しが行なわれている。保存のために、大きな書込電圧を印加すると、メモリ材料の抵抗が変化する。そのような変化は、大幅に小さい読出電圧を印加した場合に、その読出電圧によってメモリを通って流れる電流の変化として顕在化する。
【００１６】
ここで、書込電圧は、メモリのサイズと電子的な要件によって数ボルトに制限される。他方では、充分な信号対雑音比でメモリ材料の抵抗を測定できるためには、読出電圧を充分に大きくしなければならない。従って、書込及び読出電圧を凡そ一桁だけ引き離すことができる。
【００１７】
このような抵抗変化メモリでは、同時に、確かに書込電圧の印加によって数ナノ秒以内にスイッチングできるが、読出電圧を常時印加した場合でも、その状態が少なくとも１０年間安定し続けることを目標としている。そのため、一桁だけの電圧の相違に基づき、スイッチング時間特性における約１０桁の違いを達成するものとしている。このような目標の競合は、当業者には「電圧と時間のジレンマ」として知られている。
【００１８】
本発明では、情報を保存するために、追加のゲート電極が配備されている。チャネルとイオン貯留域におけるイオンの分布は、それに対応する駆動電圧をゲート電極に印加した場合に、そして、その場合にのみ変化する。それに対して、ソース電極とドレイン電極の間に印加される読出電圧は、読出し時にチャネルとイオン貯留域の間の電界を上昇させないので、イオンの分布に影響を与えない。それに応じて、読出しと書込みのために大きく異なる電圧レベルを規定する必要も全く無い。スイッチングの負担が有利に軽減される。しかし、読出し時にも、書込み時にイオン貯留域とチャネルの間を流れる電流よりも大幅に大きな電流がチャネルを通して流れる可能性が有るが、それによって、チャネルとイオン貯留域の間のイオンの交換が開始されることはない。
【００１９】
イオン貯留域とチャネルの間のイオンの移動を始動するために必要な電圧よりも低い電圧をゲート電極に印加した場合、本素子は、電界効果トランジスタと同様に、増幅器として動作し、そのような増幅器として使用できる。
【００２０】
本発明の特に有利な実施形態では、イオン貯留域は、標準状態で固体である。それを結晶、アモルファス、さもなければ、例えば、ポリマーとすることができる。その場合、イオンは、基本的にイオン貯留域内、並びにイオン貯留域とチャネルの間を拡散することによってのみ移動できる。例えば、液体又は気体状のイオン貯留域の対流などの、それ以外の移動機構は、拡散よりも有利な機構ではない。また、温度と関連して電圧をゲート電極に印加することによって、拡散を制御することが可能である。
【００２１】
基本的に、電荷の中立性を維持しつつ、チャネルに陽イオン及び／又は陰イオンを放出する如何なる材料もイオン貯留域として適している。特に、イオン価が可変である少なくとも一つの陽イオン及び／又は陰イオンを有する材料が、そのような能力を持っている。そのような陽イオン及び／又は陰イオンには、別の種類のイオンが緩く結合するか、或いは同じ種類のイオンのために非占有場所を提供できる。そして、そのような種類のイオンは、比較的小さい活性化エネルギーにより移動して、イオン貯留域とチャネルの間で交換できる。特に、イオン貯留域とチャネルの間で交換されたイオンは、この交換時に酸化又は還元、或いはイオン化又は消イオン化される。
【００２２】
有利には、イオン貯留域、イオン伝導体及び／又はチャネルは、イオン貯留域とチャネルの間でのイオン交換時に変化しない結晶構造を有する。それに代わって、イオン貯留域、イオン伝導体及び／又はチャネルをアモルファスとすることもできる。
【００２３】
イオン貯留域、イオン伝導体及びチャネルの多くの固体特性、特に、電子及びイオン伝導率がそれぞれの結晶構造に依存することが分かった。イオン貯留域とチャネルの間のイオンの移動によって、その材料の結晶構造が変化した場合、固体特性が変化する。しかし、ここで、巧く構成された結晶構造は、通常製作時に負担のかかる技術で材料に設定されるが、動作時には最早自動的に再生できない。そのため、イオン貯留域とチャネルの間でのイオン交換時における結晶構造の如何なる悪化も、各材料の非可逆的な消耗を意味する。従って、イオン貯留域、イオン伝導体及び／又はチャネルの結晶構造が動作時に変化しないか、或いは各材料がアモルファスであるために当初から存在しない場合、本素子は、特に多くの回数の書込サイクルに耐えられる。特性が巧く構成された結晶構造に依存しないアモルファス材料は、本素子を製造する場合に、プロセスパラメータに関する余地が著しく大きくなるとの追加の利点を提供する。
【００２４】
巧く構成された結晶構造では、結晶構造全体を変更することなく、イオンを収容するとともに、再び排出できる場所を設けることができる。例えば、イオン貯留域の材料内における格子の隙間にイオンを差し込むことができる場合、イオン貯留域の結晶格子の空いた場所にイオンを配置するか、或いは（例えば、転位、点欠陥、粒界、積層欠陥などの）結晶欠陥に沿ってイオンを動かすことができる。
【００２５】
使用温度及びゲート電極とチャネルの間の電圧降下により規定される動作電界強度におけるイオン貯留域のイオン移動度は、殆どチャネルの伝導率を変化できる速度によって決まる。
【００２６】
イオン伝導体がイオン貯留域と同じでない場合、ゲート電極とチャネルの間の電位差が主にイオン伝導体によって降下し、そのため、それがイオン伝導体を通してイオンを移動させるための活性化エネルギーを提供するように、イオン貯留域は充分に大きな電子伝導率を有するものとする。
【００２７】
しかし、イオン貯留域が同時にイオン伝導体である場合、それは、ソース電極からチャネルを通ってドレイン電極までの電流パスを短絡させないために、小さい電子伝導率しか持たないものとする。イオン貯留域とチャネルの間でのイオンの交換によって起こるチャネル内の電子伝導率の変化を無効にしないために、この交換時に、イオン伝導体としても動作するイオン貯留域の電子伝導率が、チャネルの電子伝導率よりも少なくとも一桁悪く変化するものとする。
【００２８】
特に、イオン伝導率が大きな結晶又はアモルファスの固体がイオン貯留域として適している。結晶の固体とは、特に有利には、結晶が立方体又は層の形状で構成された灰チタン石の構造である。そのような材料の例は、ＳｒＦｅＯ3-x とＬａＮｉＯ3-x である。
【００２９】
ＳｒＦｅＯ3-x では、鉄が２＋、３＋、それどころか４＋として出現できる。この場合、酸素含有量は、ＳｒＦｅＯ2 （Ｆｅ2+）からＳｒＦｅＯ2.5 （Ｆｅ3+）を経てＳｒＦｅＯ3 （Ｆｅ4+）まで連続的に変化する。この場合、組成が化学量論的組成から大幅に逸脱しない限り、結晶格子は歪むが、灰チタン石の構造は維持される。そのため、この材料は、構造を大きく変化させずに、相当な量の酸素を収容又は排出できる。それは、例えば、ＬｉＦｅＰＯ4 などのＬｉイオン蓄電池内のリチュウムイオン用のメモリ材料と同等の物を構成する。ＬｉＦｅＰＯ4 内のリチュウム含有量に代わって、ＳｒＦｅＯ3 内の酸素含有量を変化させ、電荷の中立性を維持するために、両方の場合において、鉄イオンの酸化数を変化させる。
【００３０】
基本的に、貴金属は、チャネル又はイオン貯留域としてのｐ型の酸化物と接触させるための電極として特に良く適している。それに対して、インジウムやアルミニウムなどの卑金属は、（例えば、セリウムをドーピングしたＮｄ2 ＣｕＯ4 などの）ｎ型の酸化物と接触させるための電極として特に良く適している。Ｌａ2 ＣｕＯ4 、ＳｒＲｕＯ3 又はＬａＮｉＯ3 などの電気伝導率が大きい酸化物は、汎用的に使用可能な電極材料である。これらの酸化物、例えば、Ｌａ2 ＣｕＯ4 の酸化物は、例えば、Ｓｒ又はＢａなどの二価の陽イオンを用いてｐ型にドーピングするか、さもなければ、セリウムなどの四価の陽イオンを用いてｎ型にドーピングできる。そして、異原子を用いたドーピングは、それぞれ酸素の不足又は過剰によるドーピングよりも大幅に大きく電子伝導率に寄与する。そのため、標準的に導電性の酸化物の伝導率は、異原子を用いたドーピングによって、殆ど酸素含有量に依存しなくなる。しかし、電極は、高温超伝導体とするか、或いはここで提示した材料の組合せから構成できる。
【００３１】
有利には、チャネルによってブリッジジングされるソース電極とドレイン電極の間の間隔は、２０ｎｍ〜１０μｍ、有利には、２０ｎｍ〜１μｍである。有利には、チャネルは、３〜５０ｎｍ、有利には、５〜２０ｎｍの厚さの薄い層として構成される。これらの措置は、個別に、或いは組み合わせて、チャネルの容量を低減し、そのため、電気抵抗の変更（書込み）のためにも、測定（読出し）のためにも移動しなければならない電荷量を低減する。それによって、書込みと読出しの速度が有利に上昇される。
【００３２】
本発明の特に有利な実施形態では、イオン貯留域は、電子伝導率がチャネルよりも少なくとも二桁小さいイオン伝導体を介して、チャネルと接続される。そして、拡散用の駆動力としての電圧をゲート電極に印加していない場合のチャネルとイオン貯留域におけるイオンの分布が特に安定している。経験による式として、イオン伝導体の固有抵抗ｒL とチャネルの固有抵抗ｒK に関して、次の式が成り立つ。
ｒL   ＞  ｒK ＊ｌ2 ／（ｄL ＊ｄK ）
ここで、ｄL とｄK は、イオン伝導体とチャネルの厚さであり、ｌは、ソース電極とドレイン電極の間のチャネルの長さである。チャネルを短くした場合、イオン伝導体の所要の固有抵抗ｒL は指数関数的に低下する。本素子を横方向に関して小型化することが有利な場合、それによって、多くの材料がイオン伝導体として使用可能となる。
【００３３】
イオン貯留域がチャネルとの間で酸素イオンを交換できる、本発明の別の特に有利な実施形態では、ゲート電極とチャネルの間の電位差は、イオン交換用の駆動力として特別な意味を持つこととなる。全ての周知のイオン伝導体では、酸素イオンは、室温において、駆動力としての電界が充分に大きくなくても測定不可能な程ゆっくりとしか拡散しない。従って、例えば、電解質を通して酸素イオンを移動させるための駆動力として、燃料電池によって発生した１ボルト規模の電圧だけを利用できる固体電解質燃料電池は、８００〜１，０００°Ｃの規模の温度で動作しなければならない。
【００３４】
しかし、燃料電池では、イオン伝導体は、数百マイクロメートルの厚さを有する。それに対して、本発明による三端子素子では、イオン伝導体は、有利には、１００ナノメートル以下、更に有利には、５０ナノメートル以下、特に有利には、３０ナノメートル以下の厚さを有する。イオン伝導体を介して降下する電圧が同じ場合、１００ナノメートルの厚さは、電界を千倍増幅させる。そのような電界は、イオンを移動させるための活性化エネルギーを提供するので、その移動は、指数関数的に増大する。そのため、室温においても、三端子素子への情報の書込みが可能である。
【００３５】
イオン伝導率と比べて大幅に小さい、イオン伝導体の電子伝導率は、ゲート電極に印加された電圧全体がイオン貯留域とチャネルの間に電界を形成するために使用できるとの更に別の作用効果を有する。イオン伝導体が電子を良好に伝導する場合、電圧は部分的に短絡されて、イオンを交換するための駆動力としては、一層限定された形でしか使用できない。更に、並列に接続された貯留域によって、チャネルの短絡が防止される。
【００３６】
イオン伝導体、イオン貯留域及び／又はチャネルとしては、それぞれ固体電解質が特に適している。ちょうど一つの固体電解質によって、良好なイオン伝導率をイオン貯留域とチャネルの間の良好な電子絶縁と組み合わせ可能となることが分かった。特に、電子伝導率が小さい如何なる安定した酸化物においても、ゲート電極とチャネルの間の電位差がそのための充分な大きさの電界を提供する場合、基本的にイオンの移動を強制できる。そのような材料の例は、ＳｒＴｉＯ3 、Ｓｒ1-x Ｂａx ＴｂＯ3 又はＡｌ2 Ｏ3 である。
【００３７】
有利には、固体電解質は、４００°Ｃ以上の温度での酸素イオンを拡散させるための活性化エネルギーが１ｅＶ以内、有利には、０．１ｅＶ以内の材料である。そのような材料の例は、イットリウム安定化ジルコニア（ＹＳＺ）とＭｎ及び／又はＭｇをドーピングしたＬａＧａＯ3 である。そのような材料では、酸素イオンは、格子の隙間を用いた場所の交換によって移動する。この場合、イオンはポテンシャル障壁を克服しなければならない。本発明による素子が通常使用される室温は、そのようなポテンシャル障壁を克服するのに充分な活性化エネルギーを提供しない。従って、酸素の移動は起こらず、素子に書き込まれた情報は室温で長時間安定している。ゲート電極への電圧の印加によって生成される、イオン伝導体内の電界が、漸くイオン貯留域とチャネルの間でイオンを交換するための活性化エネルギーを提供する。この場合、イオン電流は、式Ｉ＝Ｉ0 ＊ｅｘｐ（−［ΔＨ−０．５＊ｑ＊ｄ＊Ｅ］／［ｋ＊Ｔ］）で表され、ここで、Ｉは電流、Ｉ0 は比例係数、ΔＨは占有格子場所から非占有格子場所に飛躍させるための活性化エネルギー（１ｅＶの規模）、ｑは移動したイオンの電荷の絶対値（電気素量の数倍）、ｄはイオンを占有格子場所から非占有格子場所に飛躍させる距離（２００ｐｍの規模）、Ｅは電界強度、ｋはボルツマン定数、Ｔはケルビン単位での温度である。電界強度が小さい範囲では、即ち、例えば、イオン伝導体の重要な用途としての高温燃料電池（ＳＯＦＣ）では、この電流が、ほぼ電界強度に比例して、イオン伝導体が、オームの法則に従う。しかし、本発明と関連する大きな電界強度の範囲では、そのような電界が活性化エネルギーに大きく寄与する。そのため、電界強度は、０．１〜１ＧＶ／ｍの範囲内である、即ち、イオンをクーロンの力の方向における隣接する空きの場所に飛躍させる場合、その飛躍のためのエネルギー障壁が１／１０以下に低減され、そのことが移動を数桁加速させる。
【００３８】
本素子に関して、ＳＯＦＣでの使用には大き過ぎる電子伝導率を有する材料も考慮の対象となる。チャネルが短くなる程、イオン伝導体の伝導率が大きくなる可能性が有る。活性化エネルギーは、転位、粒界、双晶境界、積層欠陥及びそれ以外の広範な格子欠陥において特に小さく、そのため、そのような欠陥に沿った移動が容易となる。
【００３９】
有利には、固体電解質は、アモルファス材料である。有利には、それは結晶化傾向が無く、広い温度範囲で化学的に安定している。そして、固体電解質には、基本的に特性を瞬間的に大きく変化させる粒界、転位及びそれ以外の欠陥個所が無い。即ち、その特性は空間的に均一である。材料が結晶秩序を形成する傾向が無い場合、多数回の書込みサイクル後でも、前記の種類の欠陥個所は形成されない。そのため、その特性は、長期間安定しており、動作中に劣化しない。そのような固体電解質の例は、ＧｄＳｃＯ3 、ＬａＬｕＯ3 及びＨｆＯ2 である。ＧｄＳｃＯ3 の薄い層は、１，０００°Ｃまでの温度でも短い時間（１０秒〜２０秒）安定しており、アモルファス状態に留まっている。
【００４０】
有利には、固体電解質は、開放された構造の、即ち、イオンがドリフトできる格子の隙間又はチャネルが大きい酸化物である。そのような材料の例は、ＷＯ3 とＣＢＮ−２８（Ｃａ0.28Ｂａ0.72Ｎｂ2 Ｏ6 ）である。
【００４１】
有利には、イオン伝導体及び／又は固体電解質は、異方性のイオン移動度を有する。そのためには、それは、例えば、ドーピングエージェントを差し込むための一次元のチャネルを備えることができる。しかし、それは、異なる材料の間に境界面を備えることもでき、その面に沿って、イオンがイオン貯留域とチャネルの間を二次元方向に動くことができる。有利には、チャネル及び／又は境界面は、チャネルを通る電流方向に対してほぼ垂直にチャネルに当接する。そして、基本的にチャネル及び／又は境界面が突き当たるチャネル内の場所だけにイオンが注入されるか、或いはそこから取り出される。即ち、例えば、ジョセフソン接点内の弱結合部のイオンン含有量を目的通り調整でき、それによって、弱結合部によって分離された超伝導電極を変化させない。
【００４２】
異方性のイオン移動度は、例えば、イオン伝導体又は固体電解質が層構造を有し、それらの層に沿ったイオンの移動をそれらの層に対して垂直方向の移動と比べて少なくとも一桁促進することによって実現できる。そのような材料の例は、イットリウム・バリウム・酸化銅（ＹＢａ2 Ｃｕ3 Ｏ7-x ）とランタン・バリウム・酸化銅（Ｌａ2 ＣｕＯ4+x ）である。
【００４３】
そのようなイオン伝導体又は固体電解質が隣接する材料とイオンを交換するようにする場合、隣接する材料との境界面を層と交差させることが有利である。それは、成長パラメータ、特に、基板温度と共に基板表面の結晶方向を調整することによって制御できる。そのような成長パラメータは、非特許文献２に記載されている。
【００４４】
電子伝導率は、通常イオン伝導率と同じ有利な方向を有する。
【００４５】
酸素イオンの代わりに、それ以外のイオンをスイッチングのために使用することもできる。銀の陽イオンのための好適な固体電解質は、例えば、ヨウ化銀、ヨウ化銀ルビジウム及び硫化銀である。アルカリ陽イオンに関しては、ＷＯ3 又はＮａ3 Ｚｒ2 Ｓｉ2 ＰＯ12（ＮＡＳＩＣＯＮ）が検討の対象となる。ナフィオンなどの所定のポリマーは、大きな陽子伝導率を有する。
【００４６】
書込みのためには、伝導されたイオンの全数が重要である。そのような全数を達成するためには、長い時間に渡って、ゲート電極に低い電圧を印加するか、或いは高い電圧を短い時間印加することができる。大きな電界強度の範囲では、固体電解質を通るイオンの移動は非線形効果となる。固体電解質を介して大きな電圧が降下した場合、時間単位当たり指数関数的に増大する数のイオンが移動する。そのため、高い書込電圧の短いパルスをゲート電極に印加すれば、書込み速度を大幅に上昇できる。
【００４７】
ゲート電極とチャネルは、ゲート電極とチャネルの間の電荷移動によって充電されるコンデンサを構成する。イオン伝導体の電気抵抗が非常に大きい場合、このコンデンサは非常にゆっくりとしか放電しない。そして、高い書込電圧の短いパルスを印加した後、著しく低い電圧の逆極性の長いパルスを印加することが有利な場合が有る。それは、ゲート電極とチャネルから成るコンデンサを放電させるが、その前に実施されたゲート電極とチャネルの間でのイオンの移動を小さい割合でしか再び逆行させず、その理由は、そのような移動は、低い電圧では指数関数的にゆっくり推移するからである。
【００４８】
有利には、イオン伝導体内の電圧は、イオン貯留域からチャネルへの経路に沿って非対称的に推移する。そのような電圧の推移を如何にして実現できるかは、例えば、特許文献１に記載されている。そして、イオン伝導体を通してイオンを移動させるための活性化エネルギーは、移動方向に依存する。一方でのイオン貯留域からチャネルへのイオンの移動と他方でのチャネルからイオン貯留域へのイオンの逆方向の移動に関して、著しく異なる活性化エネルギーを設定する。それによって、例えば、イオン貯留域からチャネルへのイオンの移動は、その逆方向の行程と比べて有利にできる。そして、活性化エネルギーによっては、イオン伝導体が、一つの方向にだけイオンを通し、そのため、イオンの整流器として作用する。それは、例えば、イオン伝導体及び／又はチャネルを少なくとも三つの多層から製造して、その電圧の推移が超格子を形成することによって実現できる。
【００４９】
イオン貯留域を同時にイオン伝導体とすることができ、それは、三端子素子の製造を容易にする。しかし、その場合、荷電状態がイオンにより変化しなければならないイオン貯留域としての特性と、化学量論が変化せず、小さい電子伝導率を維持すべきイオン伝導体としての特性との間に目標の競合が生じる。電荷の中立性を維持しつつ、陽イオン及び／又は陰イオンをチャネルに放出でき、それにも関わらず、同時に比較的小さい電子伝導率を維持できる材料の例は、ＬａＭｎＯ3 、ＥｕＳｃＯ3-x 、ＥｕＴｉＯ3-x 及びＬａＮｉＯ3-x である。これらの材料の酸素含有量は、陽イオンのイオン価を変化させることによって変更できる。
【００５０】
例えば、ＴｉＯ2+x などの多くの酸化物は、酸素含有量の増減によって、電子的にｎ型の導体（酸素不足、ｘ＜０）から、絶縁体（化学量論的組成、ｘ＝０）を経て、電子的にｐ型の導体（酸素過剰、ｘ＞０）にまで変更できる。従って、本発明の特に有利な実施形態では、チャネルは、イオン貯留域との間でのイオンの導入又は排出によって電気抵抗が少なくとも一桁変化する金属酸化物を有する。それは、例えば、金属酸化物が化学量論的組成において電気絶縁体であり、その組成から逸脱した場合に導電性（又は非導電性）となることによって実現できる。有利には、そのような金属酸化物は、灰チタン石を有する。そして、それは、基板としての単結晶の酸化物上のエピタキシャル層システムとして特に良好に実現できる。基板としては、例えば、ＳｒＴｉＯ3 、ＬａＡｌＯ3 、ＭｇＯ又はＮｄＧａＯ3 が適している。
【００５１】
チャネルとイオン貯留域の間でメモリ用途に関して充分な速度でイオンを交換できるためには、チャネルもイオン貯留域も、１ＧＶ／ｍの電界強度で少なくとも２＊１０-8Ｓｍ-1の充分なイオン伝導率を持つべきである。具体的な用途に必要な伝導率は、周知の伝導法則により、移動すべきイオン数、実現すべき電界強度、目標とするスイッチング時間及び幾何学的形状因子から計算できる。例えば、超伝導量子干渉計（ＳＱＵＩＤ）内でのジョセフソン接点を用いた大抵の用途に対しては、例えば、スイッチング時間をメモリよりも著しく長く、１分のオーダーにまですれば、それで充分である。
【００５２】
本発明の特に有利な実施形態では、イオン貯留域とチャネルが同じ型（ｐ型又はｎ型）にドーピングされた半導体で構成されるか、或いはイオン伝導体が逆の型にドーピングされた半導体で構成される。そして、チャネル、イオン貯留域及びイオン伝導体に関しても、同様の材料、そのため製造時に互いに互換性の有る材料を使用できる。それどころか、同じ材料を使用することもでき、そのため、チャネル、イオン貯留域及びイオン伝導体の間の違いが僅かにドーピングの違いだけとなる。そして、化学量論的に見て、この違いは、使用するドーピングエージェントの量だけであり、酸化物の場合のドーピングエージェントの濃度は、通常僅か数パーセントの範囲である。チャネルとイオン伝導体の間及びイオン伝導体とイオン貯留域の間のｐｎ遷移域は、更に、チャネルの電気絶縁体の役割を果たすことができる。
【００５３】
本発明の別の有利な実施形態では、イオン伝導体を全く省略できる。その実施形態では、イオン貯留域とチャネルは、互いに逆の型（ｐとｎ）にドーピングされた半導体で構成される。そして、イオン貯留域は、イオンを好適に分布させた場合、チャネルの一部として動作できる。例えば、イオン貯留域がｎ型の導電性であり、チャネルがｐ型の導電性である場合、酸素イオンがｎ型の導電性領域からｐ型の導電性領域に移動すると、イオン貯留域とチャネルの伝導率が同時に上昇する。酸素イオンが逆方向に移動すると、それに応じて、イオン貯留域とチャネルの伝導率が同時に低下する。
【００５４】
本発明の特に有利な実施形態では、チャネルの少なくとも一つの区画は、転移温度を有し、その温度以内では超伝導となる。そして、この超伝導体の特性は、従来技術に基づき材料の定数によって決まり、ゲート電極への電圧の印加によって変更できる。特に、臨界電流と、臨界電流を上回った時に出現する常伝導抵抗とを変更できる。即ち、例えば、テラヘルツ周波数用の電波源又は検出器、或いは発振器における共振回路を変更できる。それどころか、薄いフィルムを超伝導状態と常伝導状態の間で切り換えることができる。従来技術に基づき、単に局所的な電界、磁界又はレーザー照射によって、超伝導体とジョセフソン接点を常伝導状態と超伝導状態の間で切り換えることができる。本発明により実現可能な切換と異なり、これらの効果は、純粋に電子的な性質であり、従って、揮発性である。それに対して、本発明では、超伝導体の特性を調整できる、不揮発性の反転可能なスイッチ又は素子を実現できる。
【００５５】
超伝導性の区画は、単結晶として実現できる。特に、ソース電極とドレイン電極の間のチャネル全体を超伝導性の単結晶として実現できる。しかし、超伝導性の区画は、例えば、ソース電極とドレイン電極の間の電流パスに対して平行としないことによって、電気的に直列に接続された多数の欠陥を含むこともできる。それらは、特に、電流パスに対して交差させることができる。そのような欠陥は、特に、粒界、積層欠陥及び双晶境界とすることができる。そして、イオン伝導体及びチャネルからのイオンの移動は、有利には、欠陥の所で行なわれ、そのスイッチング効果は、弱結合部としての粒界の直列接続によって数倍となる。欠陥を電流パスに対して平行な方向に向けないことは、ソース電極とドレイン電極の間での短絡の発生を防止する。
【００５６】
この区画が超伝導性でない場合でも、例えば、臨界温度Ｔc 以上に置かれるか、或いは全く一般的に大部分が超伝導材料から構成されない場合でも、チャネルの電気抵抗は、全く粒界へのイオンの導入によって決まり、そのため、そのような導入によって目的通り変更できる。
【００５７】
それに代わって、欠陥は、チャネル内の電流方向に対して平行に延びることもできる。そして、それは、確かに弱結合部としての役割を果たさないが、チャネルとイオン伝導体又はイオン貯留域の間でのイオン交換を促進する。
【００５８】
イオンの移動による超伝導特性の切換は、特に、本発明の別の特に有利な実施形態で用いられる。この実施形態では、転移温度以内で超伝導となる、障壁で分離されたチャネルの二つの区画が、イオン貯留域とイオンを交換できる。特に、この障壁を弱結合部とすることができ、そのため、チャネルの両方の区画は、弱結合部と共にジョセフソン接点を形成する。この場合、弱結合部は、特に、超伝導区画の間の粒界内に形成できる。そして、この障壁の巨視的な伝導率も、超伝導区画の間をトンネリングするクーパー対に対する量子力学的な障壁の高さも、ゲート電極への適切な電圧の印加による弱結合部との間のイオンの導入及び排出によって調整できる。このようにして、特に、各ジョセフソン接点の基本的なパラメータとしての臨界電流と常伝導状態の抵抗を調整できる。そのようにして変更可能なジョセフソン接点は、量子電子素子に、特に、超伝導量子干渉計（ＳＱＵＩＤ）又はテラヘルツ電子機器用の高周波素子、例えば、０．１〜１０ＴＨｚの周波数帯域の放射線用の電波源（発振器）又は検出器に使用できる。そのような周波数帯域の放射線は、例えば、ヒルベルト分光器を用いた試料の化学分析に必要である。本発明による変更可能なジョセフソン接点は、高速単一磁束量子（ＲＳＦＱ）技術に基づくデジタル回路又は量子コンピュータでも使用できる。
【００５９】
転移温度は、有利には、７７Ｋ以上である。そして、液体窒素による冷却が可能である。本発明による三端子素子で使用できる高温超伝導体の例は、クプラート、特に、化学式ＲＢａ2 Ｃｕ3 Ｏ7-x のクプラート又はアルカリ土類をドーピングした化学式Ｒ2 ＣｕＯ4+x のクプラートであり、ここで、Ｒは希土類金属又は希土類金属の組合せである。Ｒは、特に、Ｙ、Ｎｄ、Ｈｏ、Ｄｙ、Ｔｂ、Ｇｄ、Ｅｕ、Ｓｍのグループの中の希土類金属とすることができる。Ｂｉ、Ｔｌ及びＨｇ−Ｃｕ酸化物も高温超伝導体として使用できる。鉄をベースとするプニクチドとオキシプニクチドも、充分に高い転移温度が達成される場合には検討の対象となる。鉄プニクチドに関しては、これまで約５５Ｋまでの転移温度が達成されている。
【００６０】
本発明の別の有利な実施形態では、チャネルは、酸素含有量又はフッ素含有量の変更によって、常伝導体から超伝導体に、特に有利には、半導体にも変更できる材料を有する。そのような材料は、例えば、更に一つ以上のアルカリ土類金属を含む鉄又は銅の酸化物、例えば、ＬａＣｕＯ4+x 、（Ｓｒ，Ｂａ，Ｃａ）ＣｕＯ2+x 、Ｌａ2 ＣｕＯ4 Ｆx 又は（Ｓｒ，Ｂａ，Ｃａ）ＣｕＯ2 Ｆx などである。
【００６１】
チャネル、イオン貯留域及び／又はイオン伝導体の特性は、目的通り生成した欠陥（粒界、転位、積層欠陥）と目的通りの方向を向いた結晶格子によって設定できる。即ち、例えば、ジョセフソン接点は、一つの同じ超伝導材料から成る、結晶の向きが異なる二つの区画を互いに隣接させて配置することによって、チャネルとして実現できる。そして、そのような二つの区画の間の粒界が障壁を形成する。更に、結晶格子は、イオン移動度が大きな方向がスイッチング電界の方向と一致するような方向に向けることができる。
【００６２】
特に、高温超伝導のクプラートは、粒界・ジョセフソン接点を実現するために特に有利である。このクプラートでは、酸素の移動は、有利には、粒界に沿って、並びに層の間のＣｕＯチェーン面内で起こる。ここで、それらの層がチャネルとイオン伝導体の間の境界面に対して平行な方向、特に、基板の結晶方向に対して平行な方向を向いている場合、数個のイオンしかチャネルの超伝導区画とイオン伝導体の間の境界面を通過できない。そして、イオン伝導体を介したチャネルとイオン貯留域の間でのイオンの交換は、基本的にジョセフソン接点の弱結合部を同時に形成する、チャネルの超伝導区画の間の粒界に集中する。しかし、そのような弱結合部の特性が、まさにイオン交換によって変更すべきことである。この効果は、チャネル内の粒界がイオン伝導体内の粒界と接する場合に一層強化できる。
【００６３】
有利には、弱結合部のイオン伝導体と逆側の境界面は、第二のゲート電極と接触する。このゲート電極も、有利には、第一のゲート電極に印加される電圧と異なる極性の電圧を印加されると、イオン伝導体を介して降下する電圧全体を、そのためイオンの移動を増大できる。
【００６４】
チャネル、イオン貯留域及び／又はイオン伝導体の材料は、純粋な形で存在するか、さもなければ、例えば、電気伝導率又はイオン伝導率などの特性を最適に調整するために好適な元素でドーピングすることができる。それらは、化学量論的な組成で存在するか、さもなければ、そのような組成と比べて、例えば、酸素などの一つ以上の元素の含有量を増減できる。特に有利には、チャネルは、チャネルとイオン貯留域の間でイオンを交換できる元素の含有量を増減できる。そのようにして、三端子素子の動作点を予め調整できる。そして、ゲート電極への電圧の印加によって、そのような動作点の周りでチャネルの特性を変更できる。
【００６５】
チャネル、イオン貯留域及び／又はイオン伝導体は、基板上の薄い層として実現できる。それらは、例えば、スパッタリング（特に、高圧酸素スパッタリング）、蒸着、ＰＬＤ又はＣＶＤによって製造できる。
【００６６】
本発明の特に有利な実施形態では、チャネルは、伝導率が少なくとも一桁悪い二つの材料の間の導電性の境界層で構成される。この境界層は、例えば、二次元の電子ガスとすることができる。しかし、それは、例えば、逆の型にドーピングされた互いに隣接する材料の間の相互拡散によっても製作できる。これらの材料は、特に、半導体とすることができる。
【００６７】
導電性の境界層は、例えば、ランタン・アルミニウム酸化物（ＬａＡｌＯ3 ）とストロンチウム・チタン酸化物（ＳｒＴｉＯ3 ）の間に製作される。それは、大きな電子移動度を持つだけでなく、同時に極めて薄い。そのため、そのようなチャネルの伝導率を非常に大きく変化させるためには、少数のイオンだけを導入又は排出しなければならない。それは、非常に短い時間で実現可能であり、そのため、そのようなチャネルを備えた本素子は、特に速いスイッチとなる。
【００６８】
特に、本素子を用いて、従来のＤＲＡＭと同様に破壊的に読み出すメモリを実現する場合、出来る限り速いスイッチング速度、そのため書込速度が重要である。そして、読出し毎に情報を新たに書き込む必要がある。この場合、本発明による素子における非常に多くの回数の書込みサイクルに渡る保存の可逆性も有利である。
【００６９】
三端子素子への情報の書込みを容易にするために、チャネルへの大きな電流パルスの印加又はそのために配備された別個の熱伝導部によって、この素子を短時間加熱できる。書込み時に温度が重要となるイオン伝導体は、特に、チャネルの抵抗による熱と、書込みのためにゲート電極に印加される電流パルスとによって同時に加熱できる。
【００７０】
本素子は、例えば、高精度のリソグラフィーと化学的及び／又は物理的エッチング法により製造できる。Ｌａ2 ＣｕＯ4 とＹＢａ2 Ｃｕ3 Ｏ7-x のための好適なエッチング液は、例えば、エタノールの臭素溶液である。一般的に、混合酸化物の幾つかが加水分解して、水酸化物を形成し、それが表面を傷つけることとなるので、水を含まないエッチング液が有利である。
【００７１】
有利には、本素子は、不活性ガスの環境下で製造される。それによって、チャネル、イオン貯留域及び／又はイオン伝導体が周囲環境から湿気及び／又はＣＯ2 或いはそれ以外のガスを吸収できることが防止される。湿気の吸収と表面のその他の劣化を防止するために、製造後で取出前に、例えば、ストロンチウム・チタン酸化物から成る薄い被覆膜を本素子に配備できる。本発明者の研究において、１ｎｍのストロンチウム・チタン酸化物でも有効であることが分かった。
【００７２】
本素子は、所定の環境での製造後に熱処理できる。それによって、例えば、それぞれドーピングすべき材料内にドーピングエージェントの相互拡散を引き起こして、材料内にドーピングを均一に分布させることができる。しかし、例えば、酸素イオンでイオン貯留域を充たすこともできる。それが酸素分子だけでは不可能である場合、そのような充填をマイクロ波プラズマ、酸素原子又はオゾンによって支援できる。
【００７３】
一般的に、本素子の動作のためには、必ずしもイオン貯留域、イオン伝導体及びチャネルの間の境界面を絶対的に急峻にする必要はない。むしろ、全ての構成要素を多層又は勾配層として実現することもできる。
【００７４】
イオン貯留域、イオン伝導体及びチャネルの材料は、通常元素ではなく、化合物である。それらの化合物を基板上にエピタキシャル成長させた場合、各表面は、エピタキシャル成長が終了した時の元素を過剰に有することとなる。そのような元素は、次に積層させる構成要素のためのドーピングエージェントとしての役割を果たすことができる。
【００７５】
本素子を製造する場合、積層させたイオン伝導用材料の親和力は、積層中に基板に機械的な応力を加えることによって、目的通り制御できる。それによって、例えば、チャネルを拡大して、それに沿ってイオンを移動させることができ、それは、イオンの移動を容易にする。
【００７６】
以下において、図面に基づき本発明の特徴を詳しく説明するが、それによって、本発明の特徴は制限されない。
【図面の簡単な説明】
【００７７】
【図１】本発明による三端子素子の実施例の断面図
【図２】絶対値を増大させるとともに、極性を交互に変化させたゲート電圧を徐々に印加して、それぞれ１０ｍＣの同じ電荷を移動させた場合の本発明による素子のソース電極とドレイン電極の間の抵抗の変化グラフ
【図３】絶対値が同じで、極性を交互に変化させた電流を徐々に印加して、その時間を長くして行った場合の本発明による素子のソース電極とドレイン電極の間の抵抗の変化グラフ
【図４】一つの占有格子場所から次の非占有格子場所に飛躍させるための活性化エネルギーΔＨが０．４ｅＶ又は１．３ｅＶの場合の二つの仮定した材料に関する電界に依存するイオン電流を三つの異なる温度に対して計算したグラフ
【図５】本発明による三端子素子のチャネルが異方性のイオン伝導率を有する別の実施例の斜視図
【図６】本発明による三端子素子のチャネルがジョセフソン接点として構成された別の実施例の斜視図
【発明を実施するための形態】
【００７８】
図１は、本発明による三端子素子の実施例の断面の模式図を図示している。絶縁性の基板１上には、二つの電極３（ソース電極とドレイン電極）を相互接続するチャネル２が薄い層として実現されている。チャネル２上には、イオン伝導体４とイオン貯留域５が同じく薄い層として構成されている。このイオン貯留域は、ゲート電極６と接触している。このゲート電極に導線７．３を介して電圧を印加した場合、イオン貯留域５は、イオン伝導体４を通してチャネル２とイオンを交換できる一方、電子的にチャネルから絶縁されたままである。それによって、チャネル２の電子伝導率が変化する。そのようにして、三端子素子に情報を保存できる。この情報は、チャネル２と接続された電極３に導線７．１と７．２を介して読出電圧を印加して、チャネル２を通して流れる電流を測定することによって、再び読み出すことができる。この基板に対する層の順序を逆にすることもでき、そのために、先ずはゲート電極が基板上に積層され、その上にチャネルが配置される。
【００７９】
以下のテストで使用した素子は、シャドーマスクを用いて製造し、それによって、場所を限定した形で基板上に層を析出させた。
【００８０】
Ｌａ2 ＣｕＯ4 から成るチャネルは、幅が２ｍｍで厚さが５ｎｍであり、ソース電極とドレイン電極の間をブリッジングする距離は１ｍｍであった。ＳｒＴｉＯ3 から成るイオン伝導体は、約１０ｎｍの厚さであった。ソース電極、ドレイン電極及びゲート電極を良好な導電性のＬａ1.85Ｓｒ0.15ＣｕＯ4 から製作した。ゲート電極は、同時に酸素のイオン貯留域でもある。本素子を菱面体のＬａＡｌＯ3 （１００）の基板上に実現した。
【００８１】
図２には、本素子に関して、試験時間に渡って、絶対値を増大させて行く電圧をゲート電極に徐々に印加した場合のソース電極とドレイン電極の間の抵抗がプロットされている。二回の印加の間では、それぞれゲート電極に印加する電圧の正負が切り換えられ、そのため、ソース電極とドレイン電極の間の抵抗が交互に増減している。それぞれイオン伝導体を通して流れる電流とパルス時間長の積が常に１０ｍＣの同じ移動電荷を生じさせるように、これらの電圧を選定した。電流とパルス時間長は、各測定点に表示されている。
【００８２】
同じ電荷が移動しているにも関わらず、印加する電圧が大きくなる程、抵抗の変化が大きくなっているのが分かる。それは、イオンの移動が非線形的な効果であり、電圧が高い程、より良好にイオンがイオン伝導体とチャネル内に分布することを示している。
【００８３】
５，０００Ｃ／ｍ2 の大きな電荷移動密度にも関わらず、ソース電極とドレイン電極の間の抵抗が約２％しか変化していない。そのため、全体的に達成可能な部分的なイオン伝導率が非常に小さくなっている。本発明者の考えでは、それは、本素子が巨視的に「基本思想を証明するもの」であり、例えば、本素子を横方向にマイクロメートル又はそれどころかナノメートルサイズに小型化することによって、その製造を一層大きく改善できる可能性が有るとする根拠を提供している。
【００８４】
特に、そのように回路規模を小さくした場合、この効果の飽和が、例えば、欠陥での瞬間的なスイッチングまでも意味することとなる。更に、チャネルは、製造中の相互拡散によってドーピングされ、それによって、抵抗が予想外に低下し、酸素の沈着によって、百分率では僅かしか変化しないものと考えられる。
【００８５】
図３では、図２で試験した素子を新たに極性を交互に変化させてスイッチングした。図２に表示された、測定点のシーケンスを意味する矢印は、図３では見易さのために省略した。この場合、常に同じ電流がイオン伝導体を通して流れたが、その時間の長さは１ｍｓ〜６６ｓの間で変化し、そのため、長い方のスイッチング時間では、より大きな電荷も移動した。本素子は、１ｍｓで全体抵抗の１％だけ切り換わり、６６ｓでは約４％以上だけ切り換わった。
【００８６】
図４には、二つの仮定した材料に関して、占有格子場所から次の非占有格子場所に飛躍させるための活性化エネルギーΔＨを０．４ｅＶ（酸素のイオン伝導体にとって非常に低い値）と１．３ｅＶ（酸素のイオン伝導体にとって比較的高い値）として、式Ｉ＝Ｉ0 ＊ｅｘｐ（−［ΔＨ−０．５＊ｑ＊ｄ＊Ｅ］／［ｋ＊Ｔ］）に基づき計算した、電界に依存するイオン電流Ｉを図示している。この計算は、三つの異なる温度（液体窒素、室温、ＳＯＦＣ動作温度）に関して行なった。約１００ＭＶ／ｍ以上では、移動が指数関数的に加速されている。それは、例えば、材料が電子的に短絡する電界強度に対応する。
【００８７】
小さい電界強度でも移動が大きく加速されるので、活性化エネルギーが小さい材料が有利であることが分かった。材料において達成可能な最大電界強度は、その電子伝導率によって制限される。その伝導率が大きくなる程、所定の電位差を、そのため、材料に渡っての電界強度を維持するのに必要な電流が大きくなる。この電流は、電界強度と共に指数関数的に上昇する。達成可能な電界強度に関する限界は、材料が電子的に短絡した場合に達成される。
【００８８】
図５は、本発明による三端子素子の別の実施例の斜視図を図示している。この実施例では、チャネル２と、同時にイオン貯留域５として動作するイオン伝導体４とは、エピタキシャル層の形で単結晶の基板１上に実現されている。基板１とチャネル２のセルユニットの境界は、各結晶方向を表すための陰影で示されている。例えば、ＹＢａ2 Ｃｕ3 Ｏ7-x やＬａ2 ＣｕＯ4+x などのチャネル材料の結晶構造は、ここでは陰影で表示された有利な結晶面Ｅにおける酸素移動度が大きい層の形状である。それは、イオン伝導率の異方性を大きくする。チャネルの有利な結晶面Ｅに沿った移動は、その面に対して垂直な方向よりも千倍良好である。それに対応して、その面Ｅに沿って、イオン伝導体／貯留域とチャネル２の間でイオンを有利に交換できる。
【００８９】
この面Ｅの基板表面に対して相対的な方向は、成長パラメータと共に基板表面の結晶方向によって決まる。有利には、この有利な面Ｅの方向は、ゲート電極６への電圧の印加によってイオン伝導体／貯留域に生じる電界が線形的な組合せに分解できて、有利な面Ｅに対して平行な成分が生じるように向けられる。イオン貯留域４及び／又はイオン伝導体５が同じく異方性のイオン伝導率を有する場合、そのことは、イオン貯留域４又はイオン伝導体５の有利な面Ｅに関しても言える。
【００９０】
チャネル材料がＹＢａ2 Ｃｕ3 Ｏ7-x である場合、有利な面ＥはＣｕＯチェーン面である。チャネル材料がＬａ2 ＣｕＯ4+x である場合、有利な面ＥはＬａＯ面の間の格子の隙間から構成される。
【００９１】
（図示されていない）ソース電極とドレイン電極の間のチャネル２の電気抵抗を小さくするためには、図示された図面でチャネルの前端と後端に電極を取り付けるのが有利である。そして、ソース・ドレイン電流は、図面の平面に対して垂直に流れる。即ち、酸素移動度が大きい面Ｅに対して平行に延びる、この実施例の材料の電子伝導率が大きい面は、電流パスを遮断せずに配置されている。
【００９２】
図６は、本発明による三端子素子の別の実施例の斜視図を図示している。この実施例では、チャネル２は、ジョセフソン接点として構成され、双晶の基板１上のエピタキシャル層の形で実現されている。目的通り生成された粒界Ｋは、超伝導のチャネル２内の弱結合部を構成する。このチャネルは、二つの電極３（ソース電極とドレイン電極）と接触している。ゲート電極６に電圧を印加した場合、この弱結合部は、イオン貯留域４又はイオン伝導体５と酸素イオンを交換できる。それによって、その電子特性は、設定された状態に変更できる。基板１とチャネル２のセルユニットの境界は、図５と同様に陰影で表されている。
【図１】
0005976641.tif 000002
【図２】
0005976641.tif 000003
【図３】
0005976641.tif 000004
【図４】
0005976641.tif 000005
【図５】
0005976641.tif 000006
【図６】
0005976641.tif 000007